(57)【要約】【課題】微粒子層を保持する基体が微粒子層を作製する方法によって制約されることがなく、微粒子配列が基体表面の凹凸の影響をほとんど受けない、微粒子配列構造体の製造方法、並びに光学媒体の製造方法を提供すること。【解決手段】ＰＥＴフィルム等のプラスチック基板１００の表面をサンドブラスト加工したものを第１の基体１として用いる。次に、第１の基体１の上にバッファー層３及び微粒子層４を、例えば自己組織化法、具体的には、自然沈降法や引き上げ法によって形成する。バッファー層３は、微粒子層４を構成する微粒子より粒子径の小さい微粒子によって、第１の基体１の表面の凹凸を覆い尽くす程度の厚さまで形成する。次に、第２の基体２に接着材層１８を形成し、第１の基体１と第２の基体２とを圧着した後、第１の基体１と第２の基体２とを引き離して、微粒子層４の第２の基体２の上への転写を行い、微粒子配列構造体１０を作製する。【選択図】          図２
2004261746.tif 000002
【特許請求の範囲】
【請求項１】
第１の基体上に下地微粒子層を形成する工程と、規則的に配列した微粒子からなる微粒子層を前記下地微粒子層上に積層する工程と、前記微粒子層を前記下地微粒子層との間で剥離させて第２の基体上に転写する工程とを有する、微粒子配列構造体の製造方法。
【請求項２】
微粒子分散液から前記微粒子を自己組織化的に集合させて前記下地微粒子層及び／又は前記微粒子層を形成する、請求項１に記載した微粒子配列構造体の製造方法。
【請求項３】
前記微粒子分散液中に前記第１の基体を浸漬する第１の工程と、前記第１の基体を気相中に引き上げることにより、その表面を前記微粒子分散液で濡らす第２の工程と、前記微粒子分散液で濡れた前記第１の基体から分散媒を蒸発させる第３の工程とによって、前記下地微粒子層及び／又は前記微粒子層を形成する、請求項２に記載した微粒子配列構造体の製造方法。
【請求項４】
前記下地微粒子層の微粒子とは粒子径が異なる微粒子を用いて前記微粒子層を形成する、請求項１に記載した微粒子配列構造体の製造方法。
【請求項５】
前記下地微粒子層の微粒子の粒子径を、前記微粒子層の微粒子の粒子径よりも小さくする、請求項４に記載した微粒子配列構造体の製造方法。
【請求項６】
前記第１の基体の表面を粗面化し、この粗面上に前記下地微粒子層を形成する、請求項１に記載した微粒子配列構造体の製造方法。
【請求項７】
前記転写する前記微粒子層を、単一の可視光領域又は複数の可視光領域の光を反射する反射層として形成する、請求項１に記載した微粒子配列構造体の製造方法。
【請求項８】
反射光の波長に応じて前記微粒子の大きさ、材質又は形状を選択する、請求項７に記載した微粒子配列構造体の製造方法。
【請求項９】
前記反射層が、赤（Ｒ）、緑（Ｇ）、青（Ｂ）の３原色光の少なくとも１種を反射する、請求項７に記載した微粒子配列構造体の製造方法。
【請求項１０】
前記第２の基体の表面に接着又は粘着材層を形成した後、この接着又は粘着材層によって前記微粒子層を前記第２の基体に転写する、請求項１に記載した微粒子配列構造体の製造方法。
【請求項１１】
前記接着又は粘着材層中の接着又は粘着材として有機高分子物質を用いる、請求項１０に記載した微粒子配列構造体の製造方法。
【請求項１２】
前記接着又は粘着材層中の接着又は粘着材を前記微粒子層の内部に侵入させないようにする、請求項１０に記載した微粒子配列構造体の製造方法。
【請求項１３】
前記接着又は粘着材を硬化させて、前記微粒子層の内部に侵入させないようにする、請求項１２に記載した微粒子配列構造体の製造方法。
【請求項１４】
前記接着又は粘着材として紫外線硬化樹脂又はアクリル樹脂粘着剤を用いる、請求項１３に記載した微粒子配列構造体の製造方法。
【請求項１５】
静電気的な引力によって、前記第２の基体の表面に前記微粒子層を転写する、請求項１に記載した微粒子配列構造体の製造方法。
【請求項１６】
前記第２の基体として高分子フィルムを用いる、請求項１に記載した微粒子配列構造体の製造方法。
【請求項１７】
前記第２の基体の面方向及び／又は厚み方向において前記微粒子層を配設するように転写を繰り返す、請求項１又は７に記載した微粒子配列構造体の製造方法。
【請求項１８】
特性の異なる複数種の前記微粒子層を配設する、請求項１７に記載した微粒子配列構造体の製造方法。
【請求項１９】
第１の基体上に下地微粒子層を形成する工程と、規則的に配列した微粒子からなる微粒子層を前記下地微粒子層上に積層する工程と、前記微粒子層を前記下地微粒子層との間で剥離させて第２の基体上に転写する工程とを有する、光学媒体の製造方法。
【請求項２０】
微粒子分散液から前記微粒子を自己組織化的に集合させて前記下地微粒子層及び／又は前記微粒子層を形成する、請求項１９に記載した光学媒体の製造方法。
【請求項２１】
前記微粒子分散液中に前記第１の基体を浸漬する第１の工程と、前記第１の基体を気相中に引き上げることにより、その表面を前記微粒子分散液で濡らす第２の工程と、前記微粒子分散液で濡れた前記第１の基体から分散媒を蒸発させる第３の工程とによって、前記下地微粒子層及び／又は前記微粒子層を形成する、請求項２０に記載した光学媒体の製造方法。
【請求項２２】
前記下地微粒子層の微粒子とは粒子径の異なる微粒子を用いて前記微粒子層を形成する、請求項１９記載した光学媒体の製造方法。
【請求項２３】
前記下地微粒子層の微粒子の粒子径を、前記微粒子層の微粒子の粒子径よりも小さくする、請求項２２に記載した光学媒体の製造方法。
【請求項２４】
前記第１の基体の表面を粗面化し、この粗面上に前記下地微粒子層を形成する、請求項１９に記載した光学媒体の製造方法。
【請求項２５】
前記転写する前記微粒子層を、単一の可視光領域又は複数の可視光領域の光を反射する反射層として形成する、請求項１９に記載した光学媒体の製造方法。
【請求項２６】
反射光の波長に応じて前記微粒子の大きさ、材質又は形状を選択する、請求項２５に記載した光学媒体の製造方法。
【請求項２７】
前記反射層が、赤（Ｒ）、緑（Ｇ）、青（Ｂ）の３原色光の少なくとも１種を反射する、請求項２５に記載した光学媒体の製造方法。
【請求項２８】
前記第２の基体の表面に接着又は粘着材層を形成した後、この接着又は粘着材層によって前記微粒子層を前記第２の基体に転写する、請求項１９に記載した光学媒体の製造方法。
【請求項２９】
前記接着又は粘着材層中の接着又は粘着材として有機高分子物質を用いる、請求項２８に記載した光学媒体の製造方法。
【請求項３０】
前記接着又は粘着材層中の接着又は粘着材を前記微粒子層の内部に侵入させないようにする、請求項２８に記載した光学媒体の製造方法。
【請求項３１】
前記接着又は粘着材を硬化させて、前記微粒子層の内部に侵入させないようにする、請求項３０に記載した光学媒体の製造方法。
【請求項３２】
前記接着又は粘着材として紫外線硬化樹脂を用いる、請求項３１に記載した光学媒体の製造方法。
【請求項３３】
静電気的な引力によって、前記第２の基体の表面に前記微粒子層を転写する、請求項１９に記載した光学媒体の製造方法。
【請求項３４】
前記第２の基体として高分子フィルムを用いる、請求項１９に記載した光学媒体の製造方法。
【請求項３５】
前記第２の基体の面方向及び／又は厚み方向において前記微粒子層を配設するように転写を繰り返す、請求項１９又は２５に記載した光学媒体の製造方法。
【請求項３６】
特性の異なる複数種の前記微粒子層を配設する、請求項３５に記載した光学媒体の製造方法。
【請求項３７】
前記第２の基体を残す、請求項１９に記載した光学媒体の製造方法。
【請求項３８】
前記第２の基体上又はこれとは反対側の面上に光学層を設ける、請求項３７に記載した光学媒体の製造方法。
【請求項３９】
前記光学層が光拡散層又は可視光吸収層を構成する、請求項３８に記載した光学媒体の製造方法。
【請求項４０】
前記第２の基体上に前記微粒子層からなる可視光反射層を有する反射型スクリーンを製造する、請求項１９に記載した光学媒体の製造方法。
【発明の詳細な説明】
【０００１】
【発明の属する技術分野】
本発明は、反射型スクリーンの製造等に有用な微粒子配列構造体の製造方法、及び光学媒体の製造方法に関するものである。
【０００２】
【従来の技術】
微粒子を規則的に配列させる方法は、数多く知られている。
【０００３】
例えば、レーザーマニピュレーション法は、１つ１つの微粒子をレーザーによって捕捉し、任意の位置に配置する方法である。この方法によれば、特殊な２次元、あるいは３次元の配列をもつ構造であっても、所望の位置に微粒子を配置して作製することができる。しかし、微粒子を操作できるといっても、莫大な個数の微粒子を１つずつ操作してデバイス等を組み立てるのは、手間がかかりすぎて実際的ではない。
【０００４】
そこで、微粒子を自己組織化的に集合させ、微粒子が２次元又は３次元的に規則正しく周期的に整列した微粒子集合体を作らせる方法が、種々報告されている（例えば、特許文献１及び非特許文献１〜３参照。）。
【０００５】
その１つに、自然沈降法がある。自然沈降法では、微粒子を分散媒に分散させて微粒子分散液を調製した後、微粒子分散液を基板上に滴下するか、基板を微粒子分散液の下部に静置する。微粒子は、自身の重さによる沈降、又は蒸発による分散媒の減少によって徐々に基板上に堆積し、規則的に配列した微粒子集合体を形成する（非特許文献１参照。）。自然沈降法は、１回の操作で３次元的に配列した微粒子層を作製できる簡便な方法であり、現在も様々な材料に対して適用されている。
【０００６】
他の方法に、引き上げ法がある。引き上げ法では、自然沈降法と同様に微粒子分散液を調製し、分散液に対して親和性のよい基板を分散液に垂直に差し込んで浸漬した後、基板を微粒子分散液から徐々に引き上げていく。基板の引き上げ時に、適量の微粒子分散液が基板表面に移し取られ、この分散液から分散媒が蒸発していく過程で、残された微粒子が自己組織化的に集合し、基板上に微粒子が２次元、あるいは３次元的に規則正しく配列した微粒子集合体が形成される（非特許文献２参照。）。この方法では、例えば、エタノールを分散媒とする分散液中にガラス基板を浸漬し、シリカ微粒子の集合体を形成した事例が多数報告されている。
【０００７】
引き上げ法のうち、単粒子膜引き上げ法は、低濃度の微粒子溶液中に浸漬した基板を気相中に引き上げ、微粒子が２次元平面状に配列した１層の単粒子膜を作製する方法である。永山らは、近年、単粒子膜引き上げ法において、分散媒による移流集積と横毛管力によって微粒子が整列する現象を明らかにしており、様々な微粒子の規則的な配列構造が自己組織化的に形成されることを報告している（非特許文献２参照。）。
【０００８】
更に別の方法もある。この方法は、微粒子よりも大きなスペーサーを挟んだマイクロセルを、微粒子分散液に垂直に差し込み、静置する。微粒子分散液は、毛管現象によりセル内に充填される。その後、充填された微粒子分散液から分散媒が蒸発していく過程で、分散媒の流れによって運ばれた微粒子が自己組織化的に集合し、微粒子集合体がマイクロセル内に形成される（非特許文献３参照。）。
【０００９】
図２５は、微粒子４１が規則的に配列した微粒子集合体４４が、微粒子分散液４３から自己組織化的に形成される過程を示す説明図である。即ち、シリカ微粒子などの球形の微粒子４１を水などの分散媒４２に分散させた後、重力による自然沈降又は蒸発による分散媒４２の減少によって、分散液４３から微粒子４１を徐々に基板４０上に堆積させる。
【００１０】
粒子径が同一であれば、シリカ微粒子のような球形の粒子が最も密につまった配列構造は、最密充填構造である。従って、微粒子４１を緻密に集合させることによって、少なくとも部分的には最密充填構造をとる微粒子集合体４４を、自己組織化的に形成させることができる。
【００１１】
しかしながら、自然沈降法では、分散媒の蒸発に長時間を要することや、数ｃｍ２  以上の微粒子層を作製する場合には、基板上から分散媒が均等に蒸発しないため厚さむらを生じること等の難点がある。また、単粒子膜引き上げ法では、均一な膜を形成するには、引き上げ速度を小さくし、気液界面のメニスカスが乱れないようにすることが必要で、数ｃｍ２  以上の単粒子膜を作製するには難しい制御が必要になること等の難点がある。また、単層膜しか得られないため、３次元的な配列を得るには何らかの多層構造化の方法が必要であり、例えば、単粒子膜を２次基板に転写して積層する方法が提案されている（特許文献１参照。）。この方法では、１層ごとに積層するため工程が複雑になり、作製に長時間を要する上、積層方向の粒子配列の規則性を実現できるのかという問題点がある。いずれの方法でも、微粒子層の形成の高速化を促そうとすると、巨視的な厚さむらや、微視的な欠陥が生じやすくなる。
【００１２】
【特許文献１】
特開平８−１５５３７９号公報（第２頁，図１〜４）
【非特許文献１】
Ｈ．  Ｍｉｇｕｅｚ  ｅｔ  ａｌ．，“Ｃｏｎｔｒｏｌ  ｏｆ  ｔｈｅ  Ｐｈｏｔｏｎｉｃ  Ｃｒｙｓｔａｌ  Ｐｒｏｐｅｒｔｉｅｓ  ｏｆ        ｆｃｃ−Ｐａｃｋｅｄ  Ｓｕｂｍｉｃｒｏｍｅｔｅｒ  ＳｉＯ２  Ｓｐｈｅｒｅｓ  ｂｙ  Ｓｉｎｔｅｒｉｎｇ”，“Ａｄｖ．  Ｍａｔｅｒ      ．”，１９９８年，第１０巻，第６号，ｐ．４８０−４８３
【非特許文献２】
永山国昭（Ｋ．  Ｎａｇａｙａｍａ），「単粒子膜（Ｍｏｎｏ−ｐａｒｔｉｃｌｅ  Ｆｉｌｍ）」，「粉体工学会誌（Ｊ．  Ｓｏｃ．  Ｐｏｗｄｅｒ  Ｔｅｃｈｎｏｌ．  Ｊａｐａｎ）」，１９９５年，第３２巻，ｐ．４７６
【非特許文献３】
Ｓ．  Ｈ．  Ｐａｒｋ  ｅｔ  ａｌ．，“Ａ  Ｔｈｒｅｅ−Ｄｉｍｅｎｓｉｏｎａｌ  Ｐｈｏｔｏｎｉｃ  Ｃｒｙｓｔａｌ  Ｏｐｅｒａｔｉｎｇ      ｉｎ  ｔｈｅ  Ｖｉｓｉｂｌｅ  Ｒｅｇｉｏｎ”，“  Ａｄｖ．  Ｍａｔｅｒ．”，１９９９年，第１１巻，ｐ．４６      ２−４６６
【００１３】
【発明に至る経過】
本出願者は、上記の微粒子集合体の形成方法について鋭意検討した結果、特願Ｐ２００１−３８０６７０において、３次元の配列が１回の操作で形成できる自然沈降法の利点と、厚さむらの少ない単粒子膜引き上げ法の利点とを両立させ、作製時間を大幅に短縮できる微粒子層の形成方法として、引き上げ回転法を提案した（以下、特願Ｐ２００１−３８０６７０に係る発明を先願発明と呼ぶ。）。
【００１４】
引き上げ回転法では、引き上げ法と同様に、基板の浸漬と引き上げと分散媒の蒸発を１サイクルとし、このサイクルを繰り返すことによって微粒子集合体を形成する。しかし、高濃度（例えば、２〜５０質量％）の微粒子分散液を用い、基板を高速（例えば、０．０６〜０．６ｍ／ｍｉｎ）で引き上げる。引き上げ速度が大きいほど、基板１を濡らす微粒子分散液の量は多くなる。このようにして、１サイクルで複数層の微粒子層を形成し、作製工程に要する時間を従来の引き上げ法に比べて大幅に短縮することができる。微粒子分散液の濃度が高く引き上げ速度が大きいと、鉛直方向に関して下方が厚く上方が薄い膜厚分布をもった薄膜が形成され、厚さむらを生じやすくなるが、これは１サイクルごとに基板の向きを回転させることにより抑制する。
【００１５】
図２６は、先願発明に基づく引き上げ回転法によって、水に分散させた直径２８０ｎｍのシリカ微粒子５１から形成した、シリカ微粒子集合体５４の反射スペクトル（ａ）及び微粒子の配列構造体（ｂ）である。ここで、反射スペクトルは、図２６（ｂ）に示すように、微粒子層の面に垂直に白色光を入射させ、面に垂直に反射した反射光のスペクトルを測定している。
【００１６】
図２６（ａ）から、反射率は、波長６２４．５ｎｍの光（赤色光）において最大になり、その反射率は５４％と比較的高く、しかも、そのピークの半値幅は約３０ｎｍと狭いことがわかる。
【００１７】
結晶を形成している原子や分子によるＸ線の干渉では、ブラッグの法則が成り立つことが知られている。又、光は、一般に、その波長と同程度の間隔（ピッチ）で繰り返される微粒子の周期的配列構造によって反射を受けやすいことが知られている。そこで、シリカ微粒子層による可視光の反射でも、ブラッグ反射の条件と類似した関係が成り立つとすると、最も反射を受けやすい光の波長λ０と微粒子層の間隔（ピッチ）ｄの間に、次の（式１）に示す関係が成り立つ。
ｋλ０＝２ｎｄ                  ・・・（式１）
但し、ここで、ｎ  は微粒子の構成材料のモード屈折率であり、ｋは正の整数である。
【００１８】
一方、微粒子の配列構造は、最密充填構造であると仮定してみる。最密充填構造には、面内での粒子の配列位置が異なる３つの微粒子層が順に積層される立方最密構造と、面内での粒子の配列位置が異なる２つの微粒子層が順に積層される六方最密構造とがあるが、隣接する２つの微粒子層の間隔（ピッチ）ｄは同じで、微粒子の直径Ｄとの間に、次の（式２）に示す関係がある。
ｄ＝（２×３）１／２  Ｄ／３          ・・・（式２）
【００１９】
（式１）及び（式２）に、Ｄとしてシリカ微粒子の直径２８０ｎｍ、ｎ  としてシリカ微粒子のモード屈折率１．３６を代入して、ｋ＝１とすると、最も反射されやすい波長として、λ０＝６２２ｎｍを得る。これは、実測値λ０＝６２４．５ｎｍとよく一致する。
【００２０】
以上のことから、引き上げ法によって自己組織化的に形成された図２６（ｂ）のシリカ微粒子集合体５４では、少なくとも部分的には最密充填構造からなる周期的な粒子配列が形成され、これが、６２４．５ｎｍを中心波長とする光の反射の主因になっていると考えられる。
【００２１】
更に、最密充填構造を単純化したモデル計算では、屈折率１．３６、粒子径２８０ｎｍのシリカ微粒子を用いると、６２５ｎｍ付近に鋭いピークをもつ、半値幅約３０ｎｍの反射層が形成できることが示され、この結果は実験値と良く一致する。この計算では、入射した波長６２５ｎｍの光は、表面から８〜１５周期までしか侵入せず、大部分の光はこの付近までに反射されて進行方向を逆転させること、特に１１周期付近がその境界であることも示される。この結果から、シリカ微粒子を用いて光反射層を形成する場合、１１周期程度あれば十分であることがわかる。
【００２２】
また、微粒子集合体によって反射される光の波長λ０  と微粒子の直径Ｄとの間には、（式１）及び（式２）に示した比例関係があると考えられ、この関係に基づいて対応する直径Ｄを有する微粒子を選択すれば、所望の波長λ０の光を選択的に反射する微粒子集合体を自己組織化的に形成させることができる。このようなシリカ等の微粒子集合体は、特定の波長の光のみを反射する反射材等の光学媒体として有用な材料である。そこで、本明細書では、自己組織化的に形成され、特定の波長の光のみを反射する微粒子集合体をフォトニック結晶と呼び、フォトニック結晶による特定波長の光の反射をブラッグ反射と呼び、ブラッグ反射を起こすフォトニック結晶層をブラッグ反射層と呼ぶことにする。
【００２３】
図２７は、屈折率ｎ＝１．２９〜１．４５、例えば１．３６のシリカ微粒子について、シリカ微粒子の直径とブラッグ反射波長との関係を図示したものである。即ち、粒子径３０５ｎｍのシリカ微粒子を用いれば、赤色光（波長約６４５ｎｍ）を反射する微粒子集合体を形成することができ、粒子径２５０ｎｍのシリカ微粒子を用いれば、緑色光（波長約５３５ｎｍ）を反射する微粒子集合体を形成することができ、粒子径２２０ｎｍのシリカ微粒子を用いれば、青色光（波長約４６５ｎｍ）を反射する微粒子集合体を形成することができる。
【００２４】
図２８は、先願発明の好ましい実施の形態に基づく反射型スクリーンの基本構造である。このスクリーンでは、光反射面として、３原色光近傍の狭い波長領域の光のみを選択的に反射するブラッグ反射層１５〜１７が設けられ、その厚み方向下部に、ブラッグ反射層を透過してきた可視光を吸収する可視光吸収体３２が設けられている。具体的には、赤色光反射層１５として粒子径２８０ｎｍのシリカ微粒子が１１層積層され、その上に緑色光反射層１６として粒子径２３４．５ｎｍのシリカ微粒子が１１層積層され、更にその上に青色光反射層１７として粒子径２１２ｎｍのシリカ微粒子が積層されている。可視光吸収体３２としては、例えばカーボンを含有する黒い基材が用いられる。
【００２５】
上記のスクリーンに画像を表示する場合には、プロジェクタ等から、赤（Ｒ）、緑（Ｇ）、青（Ｂ）の３原色光をスクリーンに投射し、スクリーン上での混色によって種々の色をもつ画像を形成する。これら３原色光は、スクリーンに設けられたブラッグ反射層１５〜１７によって反射され、観察者の目に届き、画像として知覚される。
【００２６】
一方、スクリーンには、画像に関係のない様々な光が入射する（以下、本明細書では、プロジェクタ等から投射される画像以外の、画像とは無関係にスクリーンに入射する可視光を外部光と呼ぶことにする。）。外部光が画像と同様に反射又は散乱されると、その光は画像に重なって観察者の目に入り、画像のコントラストを劣化させる。
【００２７】
３原色光とは異なり、外部光には様々な波長の光が含まれていて、その大部分は、ブラッグ反射層が反射できる３原色光近傍の波長領域をはずれた光である。このため、上記のスクリーンに外部光が入射しても、その大部分はブラッグ反射層１５〜１７によって反射されず、可視光吸収体３２に吸収される。従って、外部光が画像に重なって観察者の目に入ることはほとんどない。この結果、外部光によるコントラストの劣化がわずかになり、画像の暗黒部をスクリーン上に真の暗部として表示することができる。また、照明のある室内や野外など、暗室外でのスクリーン表示も可能になる。
【００２８】
上記のように、スクリーン自体が波長によって光を選別するフィルタとしての作用を示すので、次に記す理由で、画像の色再現性も改善される（図２９参照。）。ＣＲＴプロジェクタや液晶プロジェクタから出射される各３原色光のスペクトル半値幅は、通常６０〜１００ｎｍと大きく色純度が悪いため、白地のスクリーンに投射した場合には、図２９に示すように色再現範囲が限定される。一方、これらの光を図２８のスクリーンに投射すると、３原色光とその近傍の狭い波長領域の光のみが反射され、これら以外の光吸収される。この結果、スクリーンから反射される各３原色光は、半値幅３０ｎｍ程度の色純度の良い光に改善され、これらの３原色光の混色によって形成される画像の色再現範囲は、図２９に示すように拡大する。
【００２９】
【発明が解決しようとする課題】
しかしながら、従来の微粒子層の形成方法には、いくつかの問題点があることが明らかになった。
【００３０】
問題点の１つは、微粒子層を形成する基板の材質が作製方法によって大きく制限されてしまうことである。例えば、水を分散媒とする分散液からシリカ微粒子層を形成する場合、ガラス基板やマイクロセルの中にしかシリカ微粒子集合体を作製することができない。例えば、スクリーンを作製するために、ポリエチレンテレフタラート（ＰＥＴ）フィルムのようなフレキシブルな基板上にシリカ微粒子層を形成しようとしても、ＰＥＴフィルムは水との塗れ性が低いため、配列むらの無いシリカ微粒子層を形成することは困難である。
【００３１】
他の問題点は、基板の表面には多かれ少なかれ凹凸があり、その上に形成される微粒子層はその凹凸の影響を受けて、微粒子の配列に乱れが生じやすくなり、格子欠陥ができやすくなることである。この欠陥は光を散乱させる原因となり、微粒子層のブラッグ反射層としての品質を低下させる。
【００３２】
本発明の目的は、上記のような実情に鑑み、微粒子層を保持する基体が微粒子層を作製する方法によって制約されることがなく、微粒子配列が基体表面の凹凸の影響をほとんど受けない、微粒子配列構造体の製造方法、並びに光学媒体の製造方法を提供することにある。
【００３３】
【課題を解決するための手段】
即ち、本発明は、第１の基体上に下地微粒子層を形成する工程、規則的に配列した微粒子からなる微粒子層を前記下地微粒子層上に積層する工程と、前記微粒子層を前記下地微粒子層との間で剥離させて第２の基体上に転写する工程とを有する微粒子配列構造体の製造方法に係わり、また、第１の基体上に下地微粒子層を形成する工程、規則的に配列した微粒子からなる微粒子層を前記下地微粒子層上に積層する工程と、前記微粒子層を前記下地微粒子層との間で剥離させて第２の基体上に転写する工程とを有する光学媒体の製造方法に係わるものである。
【００３４】
本発明によれば、前記第１の基体上に前記下地微粒子層と前記微粒子層を形成し、この微粒子層を前記下地微粒子層との間で剥離させて第２の基体上に転写する。この転写に際して、前記下地微粒子層と前記微粒子層とは微粒子の配列状態（微粒子の粒子径や充填密度や配列構造）が異なるため、両者の界面が剥離面になりやすい。従って、微粒子配列の欠陥の多い前記下地微粒子層は、ほとんど前記第１の基体側に残り、欠陥の少ない前記微粒子層のみが前記第２の基体側に転写される。結果的には、前記第１の基体表面の凹凸の影響をほとんど受けず、結晶性の高い前記微粒子層が前記第２の基体上に設けられた微粒子配列構造体及び光学媒体を作製することができる（以下、本明細書では、微粒子が規則正しく整列し、欠陥が少なく、良好なブラッグ反射特性を有する微粒子集合体を「結晶性」の高い微粒子集合体と言うことがある。）。
【００３５】
この場合、前記第１の基体は、前記微粒子層を形成する上で最適なものを用い、前記第２の基体は、前記光学媒体等としての用途等に合わせて、前記微粒子層の機能を発揮させる上で最適なものを用いるというように、それぞれの目的に最適な基体を使い分けることが可能になる。
【００３６】
また、前記第１の基体上に前記下地微粒子層を形成し、この下地微粒子層の上に規則的に配列した微粒子からなる微粒子層を積層するので、前記第１の基体表面の凹凸は前記下地微粒子層によって被覆され、前記微粒子層の形成は、前記第１の基体表面の凹凸の影響を受けにくくなる。この結果、微粒子が規則正しく整列し、光を散乱させる原因となる欠陥が少なく、特にブラッグ反射層としての品質の高い微粒子層を形成することができる。
【００３７】
【発明の実施の形態】
本発明において、前記下地微粒子層及び／又は前記微粒子層を形成する方法は特に限定されるものではないが、微粒子分散液から前記微粒子を自己組織化的に集合させて前記微粒子層を形成するのが好ましい。具体的には、前記微粒子分散液中に前記第１の基体を浸漬する第１の工程と、前記第１の基体を気相中に引き上げることにより、その表面を前記微粒子分散液で濡らす第２の工程と、前記微粒子分散液で濡れた前記第１の基体から分散媒を蒸発させる第３の工程とによって、前記微粒子層を形成する引き上げ法が、特に好ましい。
【００３８】
また、前記下地微粒子層は、その上に積層する前記微粒子層の微粒子とは粒子径の異なる微粒子、好ましくは、粒子径がより小さい微粒子で形成するのがよい。前記下地微粒子層を形成する目的は、前記第１の基体の表面の凹凸を被覆して、この凹凸の影響が前記微粒子層に及ぶのを防止して、前記微粒子層の結晶性を向上させること、及び、転写に際して前記微粒子層との境界面で剥離面を形成し、前記微粒子層がその結晶性を損なわれることなく第２の基体に転写されるのを助けることの２つである。前記下地微粒子層と前記微粒子層とを構成する微粒子の粒子径が異なると、その境界で微粒子の配列構造も変化するので密着性が低下し、境界面で剥離が起こりやすくなる。更に、平坦性の高い被覆面を形成できること、及び容易に可視光を反射しない層を形成できることから、粒子径がより小さい微粒子で前記下地微粒子層を形成するのが好ましい。
【００３９】
また、前記第１の基体の表面を粗面化し、この粗面上に前記下地微粒子層を形成するのがよい。例えば、ＰＥＴフィルムのような疎水性の高分子フィルムは、通常、水に対する塗れ性が低いため、配列むらの無いシリカ微粒子層を形成することは困難であるが、サンドブラスト加工等で表面を粗面化すれば、水に対する塗れ性を向上させ、その上に配列むらの無いシリカ微粒子層を形成することができるようになる。この場合、前記下地微粒子層を構成する微粒子は、粒子径が粗面の凹凸の大きさよりも十分小さい微粒子であることが望ましい。なお、サンドブラスト加工とは、砂粒の吹きつけによって表面を荒らす加工のことである。
【００４０】
また、前記転写する前記微粒子層を、単一の可視光領域又は複数の可視光領域の光を反射する反射層として形成するのがよく、この際、反射する光の波長に対応して微粒子の大きさ、材質又は形状を選択する。また、前記反射層が、赤（Ｒ）、緑（Ｇ）、青（Ｂ）の３原色光の少なくとも１種を反射するのがよい。反射波長は、特に限定されないが、可視光反射層が最も実用的であり、フルカラー表示のためには、３原色光の少なくとも１種を反射する反射層であるのがよい。
【００４１】
また、前記第２の基体の表面に接着又は粘着材層を形成した後、この接着又は粘着材層によって前記微粒子集合体を前記第２の基体に転写するのがよい。前記接着又は粘着材層中の接着又は粘着材として有機高分子物質を用いるのがよい。但し、ブラッグ反射層等としての性能を低下させないように、前記接着又は粘着材を前記微粒子層の内部に侵入させないようにするのがよい。そのためには、前記有機高分子物質として、重合度の大きいゼラチンやＰＶＡ（ポリビニルアルコール）等を用いるのがよい。或いは、転写後すみやかに、前記接着又は粘着材層中の接着又は粘着材を硬化させるのがよく、このために、前記接着又は粘着材として紫外線硬化樹脂又はアクリル樹脂粘着剤を用いるのがよい。
【００４２】
また、静電気的な引力によって、前記第２の基体の表面に前記微粒子層を転写してもよい。
【００４３】
前記第２の基体は、前記微粒子配列構造体或いは前記光学媒体の用途等によって適宜選ぶのがよい。例えば、反射型スクリーンなどのフレキシビリティを要する用途では、前記第２の基体として高分子フィルムを用いるのがよい。
【００４４】
本発明の光学媒体の製造方法において、転写のために用いた前記第２の基体は前記微粒子層の保護材等としてそのまま残し、この第２の基体上又はこれとは反対側の面上に、光拡散層又は可視光吸収層等の光学層を設け、前記微粒子層を可視光反射層とする反射型スクリーンを製造するのがよい。
【００４５】
本発明において、前記第２の基体の面方向及び／又は厚み方向において前記微粒子層を配設するように転写を繰り返すのがよい。本発明では、前記微粒子層の形成工程と転写工程とによって微粒子配列構造体及び光学媒体を作製するので、１つの基体に対して転写を繰り返すことで、微粒子層の形成工程のみでは作製の難しい微粒子配列構造体及び光学媒体を容易に作製することができる。
【００４６】
転写を繰り返す形態としては、前記第２の基体の厚み方向に転写を繰り返して、同じ領域に前記微粒子層を重ね書きするように配設する場合と、前記第２の基体の面方向に転写を繰り返して、前記第２の基体上の別の領域を覆って面的に広がっていくように前記微粒子層を配設していく場合とがある。
【００４７】
厚み方向に転写を繰り返す例として、赤色光、緑色光及び青色光をブラッグ反射する前記微粒子層をそれぞれ別個に形成し、これらを転写によって積層して３原色光を反射する層を形成する例が考えられる。
【００４８】
また、特に転写工程が有効と考えられる例は、多数の層が積層された厚い微粒子層を形成する場合である。厚い微粒子層は、実現しようとする光学的特性との関係で必要になる場合がある。このような特に多数の層が積層された微粒子層を、塗布を繰り返すだけで形成するのは、作製効率から考えても、形成される微粒子層の結晶性の質から考えても限界がある。このような場合、引き上げ法により作製に好都合な膜厚の微粒子層を複数作製し、これらを転写によって積層して目的とする膜厚を有する微粒子層を作製することができる。
【００４９】
更に、面的に広がって行くように面方向に転写を繰り返す場合、或いはこれと厚み方向の繰り返し転写とを組み合わせる場合、転写工程ならではの特徴が発揮される。これには、同じ特性をもつ前記微粒子層を配設する場合と、特性の異なる複数種の前記微粒子層を配設する場合とに分けて考えることができる。
【００５０】
同じ特性をもつ前記微粒子層を繰り返し配設する場合の利点は、小面積の前記微粒子層を部材として、大面積の微粒子配列構造体を容易に作製することができることである。これは、例えれば、小さなタイルで大きな壁面を覆うのに似ている。
【００５１】
大きな面積の基体上に均一に前記微粒子層を作製することは、困難である。その理由は、次の通りである。即ち、自然沈降法や引き上げ法では、基体を微粒子の分散液に浸さなければならない。従って、前記基体が大面積になれば、それに応じて分散液の量も、それを保持する容器も、大型化する。しかも、その大型化した容器中の分散液やそれを取りまく環境条件を、均一に保たなければならない。
【００５２】
例えば、引き上げ法では、基体の引き上げ速度以外にも、分散液の温度や濃度、雰囲気の温度や雰囲気中の分散媒蒸気の圧力、分散液中や雰囲気中における流れの有無とその速度や方向、容器の形状や設置状態など、分散媒の蒸発過程に影響を与える要因は多岐に渡り、それらは、非常に緻密で高精度の制御を必要とする。このため、大面積における面内の条件を均一に揃えることが難しく、それをあえて実現しようとすると、作製工程や設備が非常に大がかりになってしまい、コスト高になるという問題点がある。
【００５３】
逆に、小面積の前記微粒子層であれば、高品質のものが比較的容易に作製できる。これらを多数作製し、同一基体上に転写することによって１つにまとめれば、大面積で高品質の前記微粒子配列構造体を、製造装置の大きさに制限されることなく、小面積の前記微粒子配列構造体と大差ないコストで容易に作製することができる。
【００５４】
特性の異なる複数種の前記微粒子層を配設する場合の利点は、１つの基体上を機能の異なる複数の領域に分割して、機能を分担したり、複数の機能の組み合わせの効果を発揮させ得ることである。例えば、反射型スクリーンを形成する場合、スクリーンをストライプ状又はマトリックス状に分割して、赤色光反射領域、緑色光反射領域、及び青色光反射領域を各々形成し、これらを画素としてフルカラー表示を行うことができる。
【００５５】
この例のように、微粒子の材料、大きさ、又は形状を変えて光学的特性が異なる前記微粒子層を作製し、それらをアレンジしながら転写して配置することで、複数の機能の組み合わせによって生じる特性を持たせることができる。また、転写する基体面も２次元の平面に限られず、もっと複雑な３次元的形状を持つ曲面であってよいし、複数の基体を３次元的に配置したものであってもよい。これらの表面を所望のブラッグ反射特性を有する微粒子層（フォトニック結晶層）で被覆することで、従来にない新しい材料による表面装飾等を実現できる。
【００５６】
また、前記微粒子配列構造体或いは光学前記媒体をオプトエレクトロニクス（光エレクトロニクス）関連のデバイスに応用した場合、大がかりな制御装置などが省略できるため、作製行程が非常に簡便になる。また、複数種の前記微粒子層（フォトニック結晶層）の配置とアレンジにより、それらの組み合わせによる新規の特性を持つデバイスが開発できる。特に、反射型スクリーンに応用した場合、平面上にドットのように三原色をブラッグ反射させるフォトニック結晶層を配置することができ、非常に高効率なスクリーンが作製できる。
【００５７】
次に、本発明の好ましい実施の形態によって微粒子配列構造体１０を作製する工程を、図１及び２参照下、工程順に説明する。
【００５８】
工程１：第１の基体１
第１の基体１としては、微粒子分散液と親和性があり、且つ転写工程に必要なフレキシビリティと機械的強度とを有するものがよい。シリカ微粒子を水に分散させた分散液からシリカ微粒子集合体を形成する場合、通常、シリカ微粒子及び水に対し強い親和性を有するガラス基板が用いられる。しかし、ガラス基板は、フレキシビリティが不足している。転写工程に適したフレキシビリティと機械的強度を有するものとしては、適度な厚さのプラスチック基板１００、例えば、厚さが２０μｍ〜５００μｍ、より好ましくは５０μｍ程度のポリエチレンテレフタラート（ＰＥＴ）フィルム等が最も適している（図１（ａ））。
【００５９】
しかし、ＰＥＴフィルム等のプラスチック基板１００は疎水性であり、そのままでは水に対する濡れ性が不足している。そこで、図１（ｂ）に示すように、ＰＥＴフィルム等の表面をサンドブラスト加工したものを第１の基体１として用いるのがよい。このときの表面の凹凸の高さは、例えば０．８〜４μｍである。サンドブラスト加工されたＰＥＴフィルムの表面は、水に対する濡れ性がよく、微粒子分散液を保持しやすくなる。また、安価なＰＥＴフィルムを用いることは、コスト的にも有利である。
【００６０】
次に、第１の基体１の上にバッファー層３及び微粒子層４を、例えば自己組織化法によって形成する。具体的には、自然沈降法や引き上げ法など、特に引き上げ法が適している。即ち、第１の基体１を比較的高濃度の微粒子分散液中に浸漬した後、引き上げながら分散媒の蒸発速度の制御を行い、分散液中の微粒子を規則正しく自己組織化的に配列させたバッファー層３及び微粒子層４を形成する。本実施の形態のようにサンドブラスト加工したＰＥＴ基板を用いる場合には、基板の向きを変えなくても均一な厚さの微粒子層を形成することができる。但し、ガラス基板などの場合で、浸漬による塗布を繰り返す場合に、第１の基体１の向きを回転させ、厚さむら等ができるだけ生じないようにすることが有効な場合もある。
【００６１】
工程２：バッファー層３の形成
第１の基体１の上に目的の微粒子層４を直接形成するのではなく、図１（ｃ）及び（ｄ）に示すように、第１の基体１と微粒子層４との間に、下地微粒子層としてバッファー層３を形成するのがよい。バッファー層３は、微粒子層４を構成する微粒子より粒子径の小さい微粒子によって、第１の基体１の表面の凹凸を覆い尽くす程度の厚さまで形成するのがよい。バッファー層３は、絶対に必要ということではないが、次の２つの目的で設ける。
【００６２】
目的の１つは、形成される微粒子層４の結晶性を向上させることである。第１の基体１の表面にはサンドブラスト加工によって凹凸が形成されているため、直接微粒子層４を形成すると、この凹凸の影響を受けて微粒子の配列に欠陥が生じやすく、結晶性が低下する。この欠陥は光を散乱させる原因となり、微粒子層４の光反射層としての品質が低下する。これに対して、基体１の表面の凹凸をバッファー層３で埋めて平坦面を形成し、この平坦面の上に微粒子層４を形成すれば、凹凸の影響を受けにくくなり、微粒子が規則正しく整列した、光反射層としての品質の高い微粒子層４を形成することができる。
【００６３】
他の目的は、転写を行う際、バッファー層３と微粒子層４との界面で剥離が起こるようにすることである。バッファー層３を形成しておくと、バッファー層３と微粒子層４とは粒子径が異なり、密着性が比較的弱いため、両者の界面で剥離が起こりやすく、微粒子層４を丸ごと、品質を低下させることなく転写させることができる。一方、バッファー層３がないと、微粒子層４の中間位置や第１の基体１との界面で剥離が起こり、剥離面が乱れたり、剥離の際の応力によって転写される微粒子層４の品質低下が起こりやすくなる。
【００６４】
微粒子配列構造体を反射型スクリーン等の光学媒体として利用する場合には、バッファー層３がブラッグ反射する光の波長が、光学媒体が利用する波長範囲より小さくなるように、バッファー層３を構成する微粒子の直径を選択する。例えば、バッファー層３を構成する微粒子として直径９０ｎｍのシリカ微粒子を用いると、ブラッグ反射波長は紫外光領域となり、可視光領域の光に悪影響を及ぼすことがない（図２７参照。）。
【００６５】
工程３：微粒子層４の形成
図１（ｄ）に示すように、バッファー層３の上に微粒子層４を形成する。例えば、微粒子層４を構成する微粒子として直径３０５ｎｍのシリカ微粒子を用いると、ブラッグ反射波長は６４５ｎｍ付近になり、赤色光を反射する光反射層を形成することができる。同様に、直径２５０ｎｍ及び２２０ｎｍのシリカ微粒子を用いると、それぞれ、ブラッグ反射波長は５３５ｎｍ及び４６５ｎｍ付近になり、緑色光及び青色光を反射する光反射層を形成することができる。また、これら３つの層を積層すれば、３原色光を選択的に反射する反射層を形成することができる（図２７参照。）。
【００６６】
工程４：第２の基体２への転写
一方、第２の基体２は、微粒子層４を転写して微粒子層４の機能を発揮させるための基体であるから、実際の使用条件等を考慮して用途等に最適のものを選ぶのがよい。例えば反射型スクリーンとして利用するには、機械的強度が十分あって破れにくく、しかも、フレキシビリティが高く、スクリーンの巻き取りが容易であるのがよい。また、軽量で、安価であるのが望ましい。この目的には、適当な厚さのプラスチックフィルム、例えば、厚さが２０μｍ〜５００μｍ、より好ましくは５０μｍ程度のポリカーボネートフィルムやＰＥＴフィルム等が適している。
【００６７】
次に、図２（ｅ）及び（ｆ）に示すように、第２の基体２に接着材を適量塗布して接着材層１８を形成する。そして、接着材層１８に微粒子層４を重ね合わせるように、第１の基体１と第２の基体２とを圧着する。接着材は、透明で微粒子と屈折率が近いものがよく、微粒子がシリカ微粒子である場合には、例えばアクリル系接着材がよい。また、接着材が微粒子層４の内部に侵入するのを防ぐには、紫外線硬化樹脂を接着材として用い、基体１と基体２を圧着後、直ちに紫外線を照射して紫外線硬化樹脂を硬化させるか、又は巨大分子からなるゼラチンを接着材として用いるのがよい。
【００６８】
その後、図２（ｇ）に示すように、第１の基体１と第２の基体２とを引き離すことで、微粒子層４の第２の基体２の上への転写を行う。この際、バッファー層３が形成されていれば、バッファー層３と微粒子層４との境界面で剥離が起こり、微粒子層４は結晶性が低下することなく、第２の基体２に転写され、微粒子配列構造体１０が作製される。
【００６９】
バッファー層３が形成されていない場合には、微粒子層４の最下層の数層が第１の基体１の表面の凹凸の影響を受けて乱れの多い配列となり、これが下地微粒子層を形成する。第１の基体１の表面の凹凸はこの下地微粒子層で被覆されるので、この上に形成される微粒子層は結晶性が高いものになる。下地微粒子層と結晶性の高い微粒子層とは配列構造や配列周期が異なるので、両層の密着性は、結晶性の高い層同士の層間の密着性に比べてやや劣る。このため、転写に際しては、主として下地微粒子層と結晶性の高い微粒子層との間で剥離が起こり、結晶性の高い微粒子層は第２の基板２に転写され、粒子配列の乱れの多い下地微粒子層は第１の基体１の側に残る。
【００７０】
【実施例】
次に、本発明の好ましい実施例を図面参照下に具体的に説明する。
【００７１】
実施例１
第１の基体として、表面にサンドブラスト加工を施した厚さ５０μｍのＰＥＴフィルム（帝人デュポンフィルム製）１１を用い、この上に微粒子層であるフォトニック結晶層１４を直接形成し、次に第２の基体であるポリカーボネートフィルム（ゼネラルエレクトリック製；商品名  レキサンフィルム）１２に転写して、転写による微粒子配列構造体２０の作製が可能であることを示した。図３は、実施例１による微粒子配列構造体２０の作製工程の一部を示すの概略断面図である。
【００７２】
フォトニック結晶層１４は、直径３０５ｎｍのシリカ微粒子（日本触媒製；商品名  シーホスターＫＥ−Ｗ３２）を純水に２０質量％で分散させた微粒子分散液を用い、引き上げ法による塗布を行い、分散媒蒸発時の自己組織化により形成した（図３（ａ））。このとき、大気の温度は２５℃、相対湿度は５５％で、ＰＥＴフィルム１１を引き上げる速度は０．６ｍ／ｍｉｎであった。
【００７３】
ポリカーボネートフィルム１２の上には、薄く紫外線硬化樹脂（旭硝子製；商品名  フォトレック）を３ｍｇ／ｃｍ２  で塗布した。このときの紫外線硬化樹脂の厚みは２６μｍとなり、フォトニック結晶層１４の全てに浸透してしまう量である。この状態で紫外線を照射し、硬化しきる前の半硬化の状態で照射をやめ（照射時間２分、その後、硬化時間約５分）、まだ樹脂が粘着性を保っている状態でフォトニック結晶１４の上に貼り付けた。その後、１分以内に再び紫外線を照射した（照射時間３分）。この状態でＰＥＴフィルム１１とポリカーボネートフィルム１２とは貼り付いていた（図３（ｂ））。
【００７４】
貼り付いているＰＥＴフィルム１１とポリカーボネートフィルム１２とを、少し力を加えて、互いを引き離したところ、下地微粒子層である下部層をＰＥＴフィルム１１の側に残して、フォトニック結晶層１４の上部層がポリカーボネートフィルム１２の側にフォトニック結晶層１４が転写され、微粒子配列構造体２０を作製することができた（図３（ｃ））。
【００７５】
図４は、実施例１によるフォトニック結晶層１４等の反射スペクトルである。スペクトルＡは、図３（ａ）に示したＰＥＴフィルム１１の上に形成したままのフォトニック結晶層１４の反射スペクトル（図中の矢印は、入射光の入射方向を表す。以下、同様。）、スペクトルＢは、図３（ｂ）に示したポリカーボネートフィルム１２に接着した状態のフォトニック結晶層１４の反射スペクトル、ＣとＤは、それぞれ、図３（ｃ）に示した転写されたフォトニック結晶層１４の反射スペクトルと転写後のＰＥＴフィルム１１の側の反射スペクトルとである。
【００７６】
また、図５は、走査電子顕微鏡で観察した、サンドブラスト加工したＰＥＴフィルム１１の表面の観察像（ａ）、及び、剥離面の観察像（ｂ）（ＰＥＴフィルム１１側）と（ｃ）（ポリカーボネートフィルム１２側）である。
【００７７】
図５（ｂ）を図５（ａ）と比べると、剥離後のＰＥＴフィルム１１の表面には、基板の凹凸の隙間に微粒子が混入している程度で、フォトニック結晶層１４はほとんど残っていないことがわかる。つまり、フォトニック結晶層１４のほとんど全てがポリカーボネートフィルム１２側に転写されたことがわかる。しかし、図４のスペクトルＣをスペクトルＡ及びＢと比べると、フォトニック結晶層１４のほとんど全てが転写されている割には、転写後のフォトニック結晶層１４の反射スペクトルは弱い。
【００７８】
この理由は、図５の剥離面の観察像から、次のように考えられる。上述したように、ＰＥＴフィルム１１の上に形成されていたフォトニック結晶層１４のほとんど全てが転写されてしまったので、数μｍ程度の凹凸形状を有しているＰＥＴフィルム１１の表面付近に形成された、配列の乱れたフォトニック結晶層（下地微粒子層）の一部も転写されてしまい、それが転写後のフォトニック結晶層１４の表面を形成している。このため、転写後のフォトニック結晶層１４の表面の配列は乱れがあると想像されるが、図５（ｃ）のポリカーボネートフィルム１２側の剥離面の観察像から、この予想は確認できた。転写後のフォトニック結晶層１４の反射スペクトルが弱い原因は、この荒れた表面による散乱が影響したためである。
【００７９】
転写後のフォトニック結晶層１４の表面の配列に多少問題はあるものの、ＰＥＴフィルム（第１の基体）１１の上に形成したフォトニック結晶層１４をポリカーボネートフィルム（第２の基体）１２の上に転写して、微粒子配列構造体２０を作製することができた。
【００８０】
なお、サンドブラスト加工していないＰＥＴフィルムに微粒子層を形成することを試みたが、形成できなかった。これは、サンドブラスト加工していないＰＥＴフィルム表面は疎水性であるため、水に分散させたシリカ微粒子分散液がＰＥＴフィルム表面に保持されないためである。図６は、走査電子顕微鏡で観察した、微粒子層の形成を試みた後の、サンドブラスト加工していないＰＥＴフィルム表面の観察像である。
【００８１】
実施例２
第１の基体の上にバッファー層１３を形成し、この上にフォトニック結晶層１４を積層した点が異なる以外は実施例１と全く同様にして、転写によって微粒子配列構造体２０を作製し、バッファー層１３の効果を調べた。図７は、実施例２による微粒子配列構造体の作製工程の一部の概略断面図である。
【００８２】
重複を避けるため、実施例１との相違点に重点をおいて説明する。第１の基体である、表面にサンドブラスト加工を施した厚さ５０μｍのＰＥＴフィルム１１の上に微粒子層であるバッファー層１３を形成し、その上にフォトニック結晶層１４を積層し、続いて第２の基体であるポリカーボネートフィルム１２の上に転写した。
【００８３】
バッファー層１３は、直径９０ｎｍのシリカ微粒子（日本触媒製；商品名  シーホスターＫＥ−Ｗ１０）を純水に１５．６質量％で分散させた微粒子分散液を用い、引き上げ回転法による塗布を行い、分散媒蒸発時の自己組織化により形成した。この上に直径３０５ｎｍのシリカ微粒子からなるフォトニック結晶層１４を積層した（図７（ａ））。このとき、大気の温度は２５℃、相対湿度は５５％で、ＰＥＴフィルム１１を引き上げる速度は０．６ｍ／ｍｉｎであった。
【００８４】
ポリカーボネートフィルム１２の上には、薄く紫外線硬化樹脂を塗布し、半硬化の状態でフォトニック結晶層１４の上に貼り付け、その後、再び紫外線を照射して完全に硬化させた（図７（ｂ））。
【００８５】
ＰＥＴフィルム１１とポリカーボネートフィルム１２とを引き離して、バッファー層１３とフォトニック結晶層１４との境界面で剥離させ、ポリカーボネートフィルム１２の側にフォトニック結晶層１４を転写した（図７（ｃ））。
【００８６】
図８は、実施例２によるフォトニック結晶層１４等の反射スペクトルである。スペクトルＡは、図７（ａ）に示したＰＥＴフィルム１１とバッファー層１３の上に形成したままのフォトニック結晶層１４の反射スペクトル、スペクトルＢは、図７（ｂ）に示したポリカーボネートフィルム１２に貼り合わせた状態のフォトニック結晶層１４の反射スペクトル、スペクトルＣとＤは、それぞれ、図７（ｃ）に示した転写されたフォトニック結晶層１４の反射スペクトルと転写後のＰＥＴフィルム１１の側の反射スペクトルとである。
【００８７】
また、図９は、走査電子顕微鏡で観察した、剥離面の観察像（ａ）（ＰＥＴフィルム１１側）及び（ｂ）（ポリカーボネートフィルム１２側）である。
【００８８】
反射スペクトルに関しては、次の２つの特徴がある。
【００８９】
１つは、図８のスペクトルＡを図４のスペクトルＡと比べるとわかるように、ＰＥＴフィルム１１のバッファー層１３の上に形成したフォトニック結晶層１４の反射スペクトルは、ＰＥＴフィルム１１の上に直接形成したフォトニック結晶層１４の反射スペクトルより、２倍以上強くなっていた。これは、下地微粒子層であるバッファー層１３によってＰＥＴフィルム１１の凹凸が被覆され、その結果、結晶性の高いフォトニック結晶層１４が形成されたためと考えられる。
【００９０】
他の１つは、図８のスペクトルＡとスペクトルＣとを比べるとわかるように、転写によって反射率は若干低下するものの、転写後もフォトニック結晶層１４の反射特性は維持されていた。これは、転写に際し、バッファー層１３とフォトニック結晶層１４との境界面で剥離が起こったため、転写後のフォトニック結晶層１４の表面の荒れがほとんど無かったためと考えられる。これは、図９の走査電子顕微鏡による観察像でも確認できる。
【００９１】
即ち、図９（ａ）のＰＥＴフィルム１１側の剥離面の観察像からは、ＰＥＴフィルム１１の表面の凹凸が粒子径９０ｎｍのシリカ微粒子で完全に被覆されていることと共に、転写後に残存するフォトニック結晶層１４の微粒子はわずかであり、剥離がバッファー層１３とフォトニック結晶層１４との境界面で起こったことを示している。このＰＥＴフィルム１１は、再利用することもできる。一方、図９（ｂ）のポリカーボネートフィルム１２側の剥離面の観察像からは、ポリカーボネートフィルム１２が、結晶性の高い表面を有するフォトニック結晶層１４で覆われていることがわかる。これは、バッファー層１３の上に第１層目から結晶性の高いフォトニック結晶層１４が形成されていたこと、及び、そのフォトニック結晶層１４が結晶性を損なわれることなく転写されたことを示している。
【００９２】
転写によってフォトニック結晶層１４の反射率が若干低下する現象の原因は、紫外線硬化樹脂１８がフォトニック結晶層１４の中に侵入したため、フォトニック結晶層１４のブラッグ反射に有効な積層段数が減少したためと考えられる。これは、接着材の材質や使用方法を工夫することで改善されるものと考えられる。
【００９３】
このように、バッファー層１３を形成することで、この上に結晶性の高いフォトニック結晶層１４を形成し、且つ、その高い結晶性を損なうことなく、フォトニック結晶層１４をポリカーボネートフィルム（第２の基体）１２の上に転写して、高品質の微粒子配列構造体２０を作製することができた。
【００９４】
そこで、バッファー層の効果をさらに詳細に調べ、最適なバッファー層を検討するための実験を行った。ここでは、バッファー層は、上記と同様に直径９０ｎｍのシリカ微粒子（日本触媒製；商品名  シーホスターＫＥ−Ｗ１０）で形成したが、フォトニック結晶層は、直径２９０ｎｍのシリカ微粒子（日本触媒製；商品名  シーホスターＫＥ−Ｐ３０）を純水に１２．５質量％の濃度で分散させた分散液を用いて作製した。ここで用いたシリカ微粒子のブラッグ反射波長は、６４０〜６５０ｎｍであり、実施例１及び２で用いた直径３０５ｎｍのシリカ微粒子（ＫＥ−Ｗ３０）と実質的な差はほとんどない。
【００９５】
図１０は、（ａ）バッファー層を形成せず、引き上げ塗布回数を１回〜３回まで変えてフォトニック結晶層を形成した場合の反射スペクトルと、（ｂ）３回の引き上げ塗布によってバッファー層を形成した後、その上に引き上げ塗布回数を１回〜３回まで変えてフォトニック結晶層を形成した場合の反射スペクトルとを示したものである。図１０から、塗布回数が同じもの同士を比べると、バッファー層を形成した場合（ｂ）の方が、バッファー層がない場合（ａ）より強い反射スペクトルを与えることがわかる。また、バッファー層を形成せずにフォトニック結晶層を３回の引き上げ塗布で形成したものと、バッファー層を形成した後にフォトニック結晶層を１回の引き上げ塗布で形成したものが、類似した反射スペクトルを与えることもわかる。
【００９６】
図１１は、走査電子顕微鏡で観察した各フォトニック結晶層の表面の観察像である。図１０で類似した反射スペクトルを与えた、バッファー層を形成せずにフォトニック結晶層を３回の引き上げ塗布で形成したもの（図１１（ｂ））と、バッファー層を形成した後にフォトニック結晶層を１回の引き上げ塗布で形成したもの（図１１（ｃ））とは、表面の平坦性や微粒子の整列の度合いもほぼ同等であることがわかる。更に、これらの平坦性や微粒子の整列の度合いは、バッファー層を形成した後にフォトニック結晶層を３回の引き上げ塗布で形成したもの（図１１（ｄ））と比べても、さして遜色のないものであることもわかる。これらに対して、バッファー層を形成せずにフォトニック結晶層を１回の引き上げ塗布で形成しただけのもの（図１１（ａ））は、ＰＥＴフィルム表面の凹凸の影響を受けて、平坦性や微粒子の整列の度合いが著しく劣っている。
【００９７】
以上から、バッファー層を形成せずにフォトニック結晶層を形成した場合には、３回目の引き上げ塗布から良好な微粒子配列が得られるのに対し、バッファー層を形成した後にフォトニック結晶層を形成した場合には、初回の引き上げ塗布から良好な微粒子配列が得られるといえる。逆に言い換えると、バッファー層を形成しない場合には、１回目及び２回目の引き上げ塗布では欠陥の多い粒子配列が形成され、これがフォトニック結晶層の最下層部を構成する。このフォトニック結晶層を転写すると、最下層部が転写後のフォトニック結晶層の最上層部を構成するので、表面の粒子配列が乱れたフォトニック結晶層になってしまい、実施例１のように、良好な反射スペクトルを与えることができなくなってしまう。このように、転写を行う場合には、１層目から欠陥の少ないフォトニック結晶層を形成することが本質的に重要である。
【００９８】
図１１は、バッファー層の引き上げ塗布回数を１回〜５回に変えて表面の平坦性の変化を調べた結果である。表中、Ｒａは、平均線からの絶対値偏差の平均値である算術平均粗さであり、Ｒｙは、基準長さごとの最低谷底から最高山頂までの高さであり、ＲＭＳは、二乗平均粗さである。Ｒａ、Ｒｙ、ＲＭＳのいずれも、３回の引き上げ塗布が最も平坦にＰＥＴフィルムの凹凸を覆い尽くしていることがわかった。表には、比較対象として、バッファー層を形成する前のＰＥＴフィルムのデータ、及び平坦面の例であるＮＤガラスのデータも示した。
【００９９】
図１３は、バッファー層が形成されたサンドブラスト加工ＰＥＴフィルム表面の、走査電子顕微鏡による観察像である。図１３（ａ）の引き上げ塗布回数１回の場合の観察像から、塗布回数１回では表面の凹凸が被覆しきれず、凹凸を被覆するのに最低２回の塗布回数が必要であり、平坦に被覆するには３回以上の塗布回数が必要であることがわかる。
【０１００】
次にバッファー層の厚みによりフォトニック結晶層の反射スペクトルがどの程度の影響を受けるのかを調べた。単にバッファー層の必要厚みを試算できるだけでなく、厚く積層させた時に、バッファー層がフォトニック結晶層に与える影響を調べることができる。図１４は、フォトニック結晶層を形成したＰＥＴフィルムの平面図である。端部１４ｂでは中心部１４ａより分散媒である水の蒸発状況の違いから、結晶性の高いフォトニック結晶層が形成されやすい。
【０１０１】
図１５は、バッファー層の厚さの効果を調べるために、引き上げ塗布回数を１回〜５回まで変えてバッファー層を形成し、その上に引き上げ塗布を３回行ってフォトニック結晶層を積層した場合につき、（ａ）フォトニック結晶層の中心部の反射スペクトル、及び（ｂ）端部の反射スペクトルを測定した結果である。図中、スペクトルに付記した数字は、前の数字がバッファー層の引き上げ塗布回数であり、後の数字がフォトニック結晶層の引き上げ塗布回数である。
【０１０２】
中心部では、引き上げ塗布回数が１回又は２回では、反射スペクトルに大きな変化はなく、塗布回数が３回をこえると、劇的に反射率が向上し始めた。これは、バッファー層でＰＥＴフィルムの表面の凹凸が全て覆い尽くされると、それ以後は塗布回数に応じてフォトニック結晶層のブラッグ反射層としての性能が向上するものと考えられる。つまりバッファー層による基板表面の平坦化の効果が確認された。３回以後も引き上げ塗布回数を増すごとに反射率が高くなり、バッファー層の結晶性の向上がフォトニック結晶層の結晶性を向上させる効果が確認できた。
【０１０３】
端部では、４回の塗布で頭打ちになるが、十分良い反射率に達している。
【０１０４】
図１６は、上記の実験における反射スペクトルの中心波長と、バッファー層の引き上げ塗布回数との関係である。初回の塗布から比較的高い反射率に達している端部の反射スペクトルの中心波長は、初回からブラッグ反射の波長領域にあり、結晶性の高さが推定される。一方、中心部の反射スペクトルの中心波長は、塗布回数ごとにブラッグ反射の波長に近づく傾向があり、フォトニック結晶層の結晶性が向上した結果であると考えられる。なお、５回目の引き上げ塗布で長波長側にシフトした理由は、ひび割れが大きな原因と考えている（図１３（ｂ）参照。）。ひび割れが大きいと、反射波長を測定する際にも結晶軸がずれるし、ひび割れの性で結晶性が落ちることがある。
【０１０５】
図１７は、シリカ微粒子と親和性があり、表面が平坦なスライドガラスを基板として用い、バッファー層を形成せず、直接フォトニック結晶層を形成した参考例である。
【０１０６】
フォトニック結晶層は、実施例１及び２と同様に、微粒子分散液を引き上げ回転法によって塗布し形成した。この際、直径２９０ｎｍのシリカ微粒子（日本触媒製；商品名  シーホスターＫＥ−Ｐ３０）を純水に１２．５質量％で分散させた微粒子分散液を用い、スライドガラス基板を引き上げる速度は０．６ｍ／ｍｉｎ（１ｃｍ／ｓｅｃ）であった。この工程は、温度２５℃、相対湿度６０％以上のグローブボックス中で行った。
【０１０７】
図１７（ａ）〜（ｃ）は、それぞれ、１回〜３回の引き上げ塗布でフォトニック結晶層を形成した参考例の反射及び透過スペクトルである。測定は、図１４に示したと同様に、中心部と端部の２箇所で行った。図１７（ｃ）に示した、参考例の３回引き上げ塗布によって平坦なスライドガラス基板の上に形成したフォトニック結晶層の反射スペクトルを、図８にＡとして示した、実施例２でバッファー層１３の上に形成したフォトニック結晶層１４による反射スペクトルと比べると、実施例２のスペクトルは参考例のスペクトルにさして劣っていないことがわかる。これは、バッファー層１３の有効性を示す証拠と考えられる。
【０１０８】
実施例３
第１の基体として、表面にサンドブラスト加工を施した厚さ５０μｍのＰＥＴフィルム（帝人デュポンフィルム製）１１を用い、この上に直接、赤色光、緑色光及び青色光の３原色光を反射する各フォトニック結晶層１５〜１７を形成し、続いて、フォトニック結晶層１５〜１７を第２の基体であるポリカーボネートフィルム（ゼネラルエレクトリック製；商品名  レキサンフィルム）１２の上に転写して、３原色光を反射する微粒子配列構造体３０を転写によって作製することが可能であることを示した。
【０１０９】
図１８は、実施例３による微粒子配列構造体３０の作製工程の一部の概略断面図である。作製工程は、単一のフォトニック結晶層１４のかわりに複数のフォトニック結晶層１５〜１７を積層した点が異なる以外は実施例１と全く同様であるので、重複を避けるため、実施例１との相違点に重点をおいて説明する。
【０１１０】
表面にサンドブラスト加工を施した厚さ５０μｍのＰＥＴフィルム１１の上に、フォトニック結晶層１５〜１７を積層した（図１８（ａ））。フォトニック結晶層（赤色光反射層）１５は、直径３０５ｎｍ（ブラッグ反射波長６４５ｎｍ）のシリカ微粒子（日本触媒製；商品名  シーホスターＫＥ−Ｗ３２）を純水に２０質量％で分散させた微粒子分散液を用いて形成し、フォトニック結晶層（緑色光反射層）１６は、直径２５０ｎｍ（ブラッグ反射波長５３５ｎｍ）のシリカ微粒子（日本触媒製；商品名  シーホスターＫＥ−Ｗ２５）を純水に２０質量％で分散させた微粒子分散液を用いて形成し、フォトニック結晶層（青色光反射層）１７は、直径２２０ｎｍ（ブラッグ反射波長４６５ｎｍ）のシリカ微粒子（日本触媒製；商品名  シーホスターＫＥ−Ｗ２２）を純水に２０質量％で分散させた微粒子分散液を用いて形成した。
【０１１１】
ポリカーボネートフィルム１２の上には、薄く紫外線硬化樹脂を塗布し、半硬化の状態でフォトニック結晶層１７の上に貼り付け、その後、再び紫外線を照射して完全に硬化させた（図１８（ｂ））。
【０１１２】
ＰＥＴフィルム１１とポリカーボネートフィルム１２とを引き離して、ポリカーボネートフィルム１２の側にフォトニック結晶層１５〜１７を転写し、微粒子配列構造体３０を作製した（図１８（ｃ））。
【０１１３】
図１９は、実施例３によるフォトニック結晶層等の反射スペクトルである。スペクトルＡは、図１８（ａ）に示したＰＥＴフィルム１１の上に形成したままのフォトニック結晶層１５〜１７の反射スペクトル、スペクトルＢは、図１８（ｂ）に示したポリカーボネートフィルム１２に貼り合わせた状態のフォトニック結晶層１５〜１７の反射スペクトル、スペクトルＣは、図１８（ｃ）に示した転写されたフォトニック結晶層１５〜１７の反射スペクトルである。▲１▼〜▲３▼の記号は、反射スペクトルを測定した箇所を示し、▲１▼と▲２▼は、フォトニック結晶層１５〜１７が接着材層１８によってポリカーボネートフィルム１２と接着され、転写された箇所を示し、▲３▼は、ポリカーボネートフィルム１２に接着されず、転写されなかった箇所を示す。
【０１１４】
また、図２０は、走査電子顕微鏡で観察した、剥離面の観察像（ａ）（ＰＥＴフィルム１１側）及び（ｂ）（ポリカーボネートフィルム１２側）である。
【０１１５】
走査電子顕微鏡による観察像から、剥離面に関しては実施例１と同じことが確認された。つまり、剥離後のＰＥＴフィルム１１の表面には、凹凸の隙間に微粒子が混入している程度で、フォトニック結晶層１５〜１７はほとんど残っていない。ＰＥＴフィルム１１の表面付近に形成されていた、配列の乱れたフォトニック結晶層（下地微粒子層）も転写されてしまったため、転写後のフォトニック結晶層１５〜１７の表面は、粒子配列が乱れた状態になっている。更に、ＰＥＴフィルム１１の表面の凹凸は、直接、接しているフォトニック結晶層１５ばかりでなく、フォトニック結晶層１５〜１７全体にひび割れ等の影響を与えている（図２０（ｃ）参照。）。
【０１１６】
上記のことから予想されるように、図１９の反射スペクトルも実施例１と同様の結果であった。つまり、粒子配列が乱れた表面による散乱が影響したため、転写後のフォトニック結晶層１５〜１７による反射スペクトルＢ▲１▼及び▲２▼は、形成時の反射スペクトルＡに比べて、はるかに弱い。
【０１１７】
反射スペクトルＢ▲１▼及び▲２▼において、赤色光及び緑色光の反射に比べ、青色光の反射（４６５ｎｍ付近の反射）が著しく減少し、ほとんど確認できない程度になっている。青色光反射層１７は、接着材層１８と接している層である。接着材がフォトニック結晶層に侵入すると、ブラッグ反射に有効な微粒子層の積層段数が減少して、反射率が低下する現象は実施例２でも確認されていた。従って、青色光の反射が著しく減少した原因は、青色光射層への接着材の侵入によると考えられる。これは、実施例２でも述べたように、接着材の材質や使用方法を適切に選択することで改善できると考えられる。
【０１１８】
転写の際の剥離に関しては、フォトニック層１５〜１７の間での剥離が観察されなかったことが注目される。この原因は、隣接する層を形成する微粒子の粒子径の違いがそれほど大きくなかったことにあると考えられる。つまり、フォトニック層１５（粒子径３０５ｎｍ）とフォトニック層１６（粒子径２５０ｎｍ）の２層の粒子径の比は１．２２０、フォトニック層１６とフォトニック層１７（２２０ｎｍ）の２層の粒子径の比は約１．１３６であるから、１．２２未満程度の粒子径の比では転写時に剥離面が形成されず、一体として転写されることがわかる。
【０１１９】
なお、実施例２では、微粒子層１４（粒子径３０５ｎｍ）とバッファー層１３（粒子径９０ｎｍ）との粒子径の比は約３．３９であったから、転写時にきれいな剥離面を形成するのに十分な粒子径の違いがあったのだと考えられる。このように、フォトニック結晶層の転写を行う場合、バッファー層を構成する微粒子はフォトニック結晶層を構成する微粒子と大きく粒子径が異なることが好ましい。
【０１２０】
実施例４
第１の基体の上にバッファー層１３を形成し、この上にフォトニック結晶層１５〜１７を積層した点が異なる以外は実施例３と同様にして、転写によって３原色光を反射する微粒子配列構造体３０を作製し、バッファー層１３の効果を調べた。図２１は、微粒子配列構造体３０の作製工程の一部の概略断面図である。
【０１２１】
重複を避けるため、実施例３との相違点に重点をおいて説明する。第１の基体である、表面にサンドブラスト加工を施した厚さ５０μｍのＰＥＴフィルム１１の上にバッファー層１３を形成し、その上にフォトニック結晶層１５〜１７を積層し、続いて第２の基体であるポリカーボネートフィルム１２の上に転写した。
【０１２２】
各微粒子層は、引き上げ法によって作製した。バッファー層１３は直径９０ｎｍのシリカ微粒子（シーホスターＫＥ−Ｗ１０）により、赤色光反射層１５は直径３０５ｎｍのシリカ微粒子（シーホスターＫＥ−Ｗ３２）により、緑色光反射層１６は直径２５０ｎｍのシリカ微粒子（シーホスターＫＥ−Ｗ２５）により、青色光反射層１７は直径２２０ｎｍのシリカ微粒子（シーホスターＫＥ−Ｗ２２）により、それぞれ作製した（図２１（ａ））。なお、本実施例でのＰＥＴフィルム１１の引き上げ速度は、０．１２ｍ／ｍｉｎ（２ｍｍ／ｓｅｃ）であった。塗布回数は、バッファー層１３及び赤色光反射層１５は各３回、緑色光及び青色光反射結晶層１６及び１７は各２回であった。
【０１２３】
微粒子層を形成した後、ポリカーボネートフィルム１２の上に、薄く紫外線硬化樹脂１８を塗布し、半硬化の状態でフォトニック結晶層１７の上に貼り付け、その後、再び紫外線を照射して完全に硬化させた（図２１（ｂ））。
【０１２４】
ＰＥＴフィルム１１とポリカーボネートフィルム１２とを引き離して、バッファー層１３とフォトニック結晶層１５との境界面で剥離させ、ポリカーボネートフィルム１２の側にフォトニック結晶層１５〜１７を転写した（図２１（ｃ））。
【０１２５】
図２２は、本実施例によるフォトニック結晶層等の反射スペクトルである。スペクトルＡは、図２１（ａ）に示した、形成したままのフォトニック結晶層１５〜１７の反射スペクトル（図中の矢印Ａは、入射光の入射方向を表す。以下、同様。）であり、スペクトルＢは、図２１（ｂ）に示した、ポリカーボネートフィルム１２に貼り合わせた状態のフォトニック結晶層１５〜１７の反射スペクトルである。また、Ｃ及びＤは、図２１（ｃ）に示した、転写後のフォトニック結晶層１５〜１７の反射スペクトルで、それぞれ矢印Ｃ及びＤの方向から光を入射させて測定したスペクトルである。そしてＥは、転写後のＰＥＴフィルム１１の反射スペクトルである。
【０１２６】
また、図２３は、走査電子顕微鏡で観察した剥離面の観察像（ａ）（ＰＥＴフィルム１１側）と（ｂ）（ポリカーボネートフィルム１２側）である。
【０１２７】
走査電子顕微鏡による観察像から、剥離面に関しては実施例２と同じことが確認された。即ち、図２３（ａ）のＰＥＴフィルム１１側の剥離面の観察像からは、ＰＥＴフィルム１１の表面の凹凸が粒子径９０ｎｍのシリカ微粒子で完全に被覆されていることと共に、転写後に残存するフォトニック結晶層１４の微粒子はわずかであり、剥離がバッファー層１３とフォトニック結晶層１５との境界面で起こったことを示している。このＰＥＴフィルム１１は、再利用することもできる。一方、図２３（ｂ）のポリカーボネートフィルム１２側の剥離面の観察像からは、転写されたフォトニック結晶層１５〜１７の表面が、結晶性の高いフォトニック結晶層１５で覆われていることがわかる。これは、バッファー層１３の上に第１層目から結晶性の高いフォトニック結晶層１５が形成されていたこと、及び、そのフォトニック結晶層１５が結晶性を損なわれることなく転写されたことを示している。
【０１２８】
反射スペクトルに関しては、まず、次の２つの特徴が指摘できる。１つは、図２２のスペクトルＡを図１９のスペクトルＡと比べるとわかるように、ＰＥＴフィルム１１のバッファー層１３の上に形成したフォトニック結晶層１５〜１７の反射スペクトルは、ＰＥＴフィルム１１の上に直接形成したフォトニック結晶層１５〜１７の反射スペクトルより、反射率が著しく高くなっているばかりでなく、反射率の波長依存性が明瞭で、３原色光を選択的に反射する性能が著しく向上していることである。
【０１２９】
他の１つは、図２２のスペクトルＡとスペクトルＣ或いはＤとを比べるとわかるように、転写によって反射率は若干低下するものの、転写後もフォトニック結晶層１５〜１７の反射特性は維持されていることである。これは、転写に際し、バッファー層１３とフォトニック結晶層１５との境界面で剥離が起こったため、フォトニック結晶層１５〜１７の表面の荒れがほとんど起こらなかったためと考えられる。その事実は、既に図２３の走査電子顕微鏡による観察像で確認したとおりである。
【０１３０】
このように、バッファー層１３を形成することで、その上に結晶性の高いフォトニック結晶層１５〜１７を形成し、且つ、その高い結晶性を損なうことなく、フォトニック結晶層１５〜１７をポリカーボネートフィルム（第２の基体）１２の上に転写して、高品質の微粒子配列構造体３０を作製することができた。
【０１３１】
スペクトルＢとＣとにおいて、スペクトルＡに比べ特に青色光反射層１７の反射率が低下している主な原因は、実施例２と同様、紫外線硬化樹脂１８がフォトニック結晶層１７等の中に侵入したため、フォトニック結晶層１７のブラッグ反射に有効な積層段数が減少したためと考えられる。これは、接着材の材質や使用方法を工夫することで改善されるものと考えられる。
【０１３２】
また、同じ転写後のフォトニック結晶層でありながら、赤色光反射層１５側から測定したスペクトルＤは、青色光反射層１７側から測定したスペクトルＣに比べ、青色光の反射が更に少ない。これは構造体３０の各反射層の膜厚比を変更する事で対応可能である。
【０１３３】
図２４（ａ）は、微粒子配列構造体３０に光拡散層３１と可視光吸収体３２とを設けて、先願発明で提案された３原色光を選択的に反射する反射型スクリーンを作製した例である（図２８参照。）。短波長の光ほど散乱されやすいので、散乱光を減らすためには、青色光反射層１７が光の入射側にある配置が望ましい。従って、光は、図２４（ａ）の上方、ポリカーボネートフィルム１２の側からフォトニック結晶層１５〜１７に入射する。
【０１３４】
ポリカーボネートフィルム１２の表面には、光拡散層３１として光拡散フィルム等が図示を省略した接着材等によって貼り付けられている。光拡散層３１は、光の拡散をはかり、スクリーンから反射される光の指向性を緩和するとともに、スクリーン全体に均一な輝度を持たせるためのものである。
【０１３５】
光拡散層３１の材料としては、可視光領域において透明な材料で、且つ光を拡散させるもの、即ち、光拡散層内の場所ごとに屈折率が変化するような屈折率分布を持つものや、フィルムの表面に凹凸を有するものがよい。光拡散フィルムは、表面に２次元マイクロレンズアレイが形成されたマイクロレンズフィルム等に置き換えてもよい。
【０１３６】
可視光吸収体３２は、フォトニック結晶層１５〜１７を透過してきた外部光等を吸収してコントラストを高める働きをするもので、可視光を吸収するものなら何でもよく、用途等に応じて適宜選択すればよい。図２４（ａ）のスクリーンでは、可視光吸収体３２はフォトニック結晶層１５〜１７の保護材の役割も兼ねていて、図示を省略した接着材等によってフォトニック結晶層１５に貼り付けられている。可視光吸収体３２には、例えば黒色ＰＥＴフィルムや、透明な高分子フィルムに黒色のカーボン膜をコーティングしたものがよい。可視光吸収体３２の厚さが厚くなるほど、機械的強度は強くなるが、フレキシビリティは失われる。機械的強度とフレキシビリティとを両立させるには、ＰＥＴフィルム等の厚さは２０μｍ〜５００μｍが好ましく、例えば５０μｍ程度がより好ましい。
【０１３７】
図２４（ｂ）は、ＰＥＴフィルム１１の上にフォトニック結晶層１５〜１７を逆順に積層し、これを転写して反射型スクリーンを作製した例である。この場合も、散乱光を減らすために青色光反射層１７が光の入射側にある配置にすると、光は、図２４（ｂ）の下方からフォトニック結晶層１５〜１７に入射する。従って、光拡散層３１は、図示しない接着材等によってフォトニック結晶層１７の表面に貼り付けらる。一方、可視光吸収体３２はポリカーボネートフィルム１２の表面に設けられている。
【０１３８】
図２４（ｂ）の反射型スクリーンでは、光拡散層３１はフォトニック結晶層１５〜１７の保護材の役割も兼ねるので、光拡散層３１の材料は適切な強度を有するものがよい。一方、可視光吸収体３２には保護材としての働きは不要であるから、ポリカーボネートフィルム１２の表面に黒色のカーボン膜をコーティングしてもよい。また、第２の基体として可視光吸収性のものを用いれば、可視光吸収体３２を省略することもできる。
【０１３９】
このような３原色光を選択的に反射する微粒子配列構造体３０は、フルカラー表示に関わる光学媒体の素材として有用である。
【０１４０】
以上に述べた実施の形態及び実施例は、本発明の技術的思想に基づいて適宜変更可能である。
【０１４１】
【発明の作用効果】
本発明によれば、第１の基体上に下地微粒子層と微粒子層を形成し、この微粒子層を下地微粒子層との間で剥離させて第２の基体上に転写する。この転写に際して、前記下地微粒子層と前記微粒子層とは微粒子の配列状態（微粒子の粒子径や充填密度や配列構造）が異なるため、両者の界面が剥離面になりやすい。従って、微粒子配列の欠陥の多い前記下地微粒子層は、ほとんど前記第１の基体側に残り、欠陥の少ない前記微粒子層のみが前記第２の基体側に転写される。結果的には、前記第１の基体表面の凹凸の影響をほとんど受けず、結晶性の高い前記微粒子層が前記第２の基体上に設けられた微粒子配列構造体及び光学媒体を作製することができる。
【０１４２】
この場合、第１の基体は、微粒子層を形成する上で最適なものを用い、第２の基体は、光学媒体等としての用途等に合わせて、微粒子層の機能を発揮させる上で最適なものを用いるというように、それぞれの目的に最適な基体を使い分けることが可能になる。
【０１４３】
また、第１の基体上に下地微粒子層を形成し、この下地微粒子層の上に規則的に配列した微粒子からなる微粒子層を積層するので、第１の基体表面の凹凸は下地微粒子層によって被覆され、微粒子層の形成は、第１の基体表面の凹凸の影響を受けにくくなる。この結果、微粒子が規則正しく整列し、光を散乱させる原因となる欠陥が少なく、特にブラッグ反射層としての品質の高い微粒子層を形成することができる。
【図面の簡単な説明】
【図１】本発明の好ましい実施の形態に基づく微粒子配列構造体の作製工程を示す概略断面図である。
【図２】同、微粒子配列構造体の作製工程を示す概略断面図である。
【図３】本発明の実施例１による微粒子配列構造体の作製工程の概略断面図である。
【図４】同、フォトニック結晶などの反射スペクトルである。
【図５】同、走査電子顕微鏡による、サンドブラスト加工したＰＥＴフィルム表面の観察像（ａ）、及び、剥離面の観察像（ｂ）（ＰＥＴフィルム側）と（ｃ）（ポリカーボネート側）である。
【図６】走査電子顕微鏡による、微粒子層の形成を試みた後の、サンドブラスト加工していないＰＥＴフィルム表面の観察像である。
【図７】本発明の実施例２による微粒子配列構造体の作製工程の概略断面図である。
【図８】同、フォトニック結晶などの反射スペクトルである。
【図９】同、走査電子顕微鏡による、剥離面の観察像（ａ）（ＰＥＴフィルム側）と（ｂ）（ポリカーボネート側）である。
【図１０】同、ＰＥＴフィルム上に形成されたフォトニック結晶層の反射スペクトルである。
【図１１】同、走査電子顕微鏡による、フォトニック結晶層の表面の観察像である。
【図１２】同、バッファー層の引き上げ塗布回数の変化による、表面の平坦性の変化を示す表である。
【図１３】同、走査電子顕微鏡による、バッファー層が形成されたサンドブラスト加工ＰＥＴフィルム表面の観察像である。
【図１４】同、ＰＥＴフィルムの中心部と端部を示す概略平面図である。
【図１５】同、ＰＥＴフィルム上に形成されたフォトニック結晶層の反射スペクトルである。
【図１６】同、ＰＥＴフィルム上に形成されたフォトニック結晶層の反射スペクトルの中心波長と、バッファー層の引き上げ塗布回数との関係を示すグラフである。
【図１７】参考例によるスライドガラス基板上に形成されたフォトニック結晶層による反射及び透過スペクトルである。
【図１８】本発明の実施例３による微粒子配列構造体の作製工程の概略断面図である。
【図１９】同、フォトニック結晶などの反射スペクトルである。
【図２０】同、走査電子顕微鏡による、剥離面の観察像（ａ）（ＰＥＴフィルム側）、及び、（ｂ）（ポリカーボネート側、拡大倍率１００００倍）と（ｃ）（同、１０００倍）である。
【図２１】本発明の実施例４による微粒子配列構造体の作製工程の概略断面図である。
【図２２】同、フォトニック結晶などの反射スペクトルである。
【図２３】同走査電子顕微鏡による、剥離面の観察像（ａ）（ＰＥＴフィルム側）と（ｂ）（ポリカーボネート側）である。
【図２４】本発明の実施例４による反射型スクリーンの要部拡大概略断面図である。
【図２５】自己組織化的に微粒子集合体を形成する方法を示す説明図である。
【図２６】先願発明の好ましい実施の形態に基づく引き上げ回転法によって形成されたシリカ微粒子集合体の、反射スペクトル（ａ）と微粒子の配列構造を示す概略断面図（ｂ）である。
【図２７】同、シリカ微粒子集合体によってブラッグ反射される光の波長とシリカ微粒子の直径との関係を示すグラフである。
【図２８】同、３原色光のみを反射する反射型スクリーンの基本構造の要部拡大概略断面図である。
【図２９】同、３原色光のみを反射する反射型スクリーンによって色再現範囲が改善されることを示す色度図である。
【符号の説明】
１…第１の基板（サンドブラスト加工したＰＥＴフィルムなど）、
２…第２の基板、３…バッファー層、４…微粒子層、８…接着材層、
１０…微粒子配列構造体、
１１…サンドブラスト加工したＰＥＴフィルム、
１２…ポリカーボネートフィルム、１３…バッファー層、
１４…フォトニック結晶層、１４ａ…フォトニック結晶層中心部、
１４ｂ…フォトニック結晶層端部、
１５…フォトニック結晶層（赤色光反射層）、
１６…フォトニック結晶層（緑色光反射層）、
１７…フォトニック結晶層（青色光反射層）、１８…紫外線硬化樹脂、
２０、３０…微粒子配列構造体、３１…光拡散層、３２…可視光吸収体、
４０…基板、４１…微粒子、４２…分散媒、４３…微粒子分散液、
４４…微粒子集合体、５０…基板、５１…シリカ微粒子、
５４…シリカ微粒子集合体、１００…プラスチック基板
【図１】
2004261746.tif 000003
【図２】
2004261746.tif 000004
【図３】
2004261746.tif 000005
【図４】
2004261746.tif 000006
【図５】
2004261746.tif 000007
【図６】
2004261746.tif 000008
【図７】
2004261746.tif 000009
【図８】
2004261746.tif 000010
【図９】
2004261746.tif 000011
【図１０】
2004261746.tif 000012
【図１１】
2004261746.tif 000013
【図１２】
2004261746.tif 000014
【図１３】
2004261746.tif 000015
【図１４】
2004261746.tif 000016
【図１５】
2004261746.tif 000017
【図１６】
2004261746.tif 000018
【図１７】
2004261746.tif 000019
【図１８】
2004261746.tif 000020
【図１９】
2004261746.tif 000021
【図２０】
2004261746.tif 000022
【図２１】
2004261746.tif 000023
【図２２】
2004261746.tif 000024
【図２３】
2004261746.tif 000025
【図２４】
2004261746.tif 000026
【図２５】
2004261746.tif 000027
【図２６】
2004261746.tif 000028
【図２７】
2004261746.tif 000029
【図２８】
2004261746.tif 000030
【図２９】
2004261746.tif 000031